ВОДНАЯ КОМПОЗИЦИЯ, СОДЕРЖАЩАЯ ПОЛУЧЕННЫЕ МНОГОСТАДИЙНЫМ СПОСОБОМ ЛАТЕКСНЫЕ ПОЛИМЕРНЫЕ ЧАСТИЦЫ

1. Водная композиция, содержащая полученные многостадийным способом латексные полимерные частицы, содержащие:
(A) полученный на первой стадии полимер, содержащий
(i) мономер с н-метилольной функциональной группой;
(ii) первый виниловый мономер;
(B) полученный на второй стадии полимер, содержащий
(i) мономер, поглощающий формальдегид;
(ii) второй виниловый мономер; и
при этом полученный на первой стадии полимер связан с полимером, полученным на второй стадии.
2. Водная композиция, содержащая полученные многостадийным способом латексные полимерные частицы, содержащие:
(A) полученный на первой стадии полимер, содержащий
(i) н-метилолакриламид;
(ii) первый виниловый мономер;
(B) полученный на второй стадии полимер, содержащий
(i) н-(2-метакрилоилоксиэтилен)этиленмочевину;
(ii) второй виниловый мономер; и
при этом полученный на первой стадии полимер связан с полимером, полученным на второй стадии.
3. Водная композиция по п. 2, в которой полученный на первой стадии полимер содержит от 1 до 10 мас.% полимеризованных звеньев н-метилолакриламида в расчете на сухую массу полученного на первой стадии полимера.
4. Водная композиция по п. 2 или 3, в которой полученный на второй стадии полимер содержит от 1 до 15 мас.% полимеризованных звеньев н-(2-метакрилоилоксиэтилен)этиленмочевины в расчете на сухую массу полученного на второй стадии полимера.
5. Водная композиция по любому из пп. 1-4, в которой каждый из первого винилового мономера и второго винилового мономера независимо выбран из группы, состоящей из акрилонитрила, бутилакрилата, этилакрилата, метилметакрилата, аллилметакрилата, стирола, дивинилбензола и их комбинаций.
6. Водная композиция по любому из пп. 1-5, в которой указанные частицы выбраны из группы, состоящей из связующих частиц, микросферических частиц и их комбинаций.
50
7. Водная композиция по любому из пп. 1-6, в которой полученные многостадийным способом латексные полимерные частицы представляют собой связующие частицы, размер Dкоторых составляет от 0,03 мкм до менее 1 мкм.
50
8. Водная композиция по любому из пп. 1-7, в которой полученные многостадийным способом латексные полимерные частицы представляют собой микросферические частицы, размер Dкоторых составляет от 1 мкм до 20 мкм.
9. Водная композиция по любому из пп. 1-8, содержащая
от 1 мас.% до 40 мас.% связующих частиц; и
от 5 мас.% до 80 мас.% микросферических частиц в расчете на общую массу водной композиции.
10. Водная композиция по любому из пп. 1-9, отличающаяся тем, что в указанной композиции содержание формальдегида, определенное по методу Нэша, составляет от 0 до 10,0 ppm.
11. Изделие, содержащее нетканый текстильный материал, находящийся в контакте с водной композицией по любому из пп. 1-10.
12. Изделие, содержащее:
нетканый текстильный материал;
покрытие на указанном текстильном материале, содержащее композицию, содержащую полученные многостадийным способом латексные полимерные частицы, содержащие:
(A) полученный на первой стадии полимер, содержащий
(i) н-метилолакриламид;
(ii) первый виниловый мономер;
(B) полученный на второй стадии полимер, содержащий
(i) н-(2-метакрилоилоксиэтилен)этиленмочевину;
(ii) второй виниловый мономер; и
при этом полученный на первой стадии полимер связан с полимером, полученным на второй стадии.
13. Изделие по п. 12, в котором полученный на первой стадии полимер содержит от 1 до 10 мас.% полимеризованных звеньев н-метилолакриламида в расчете на сухую массу полученного на первой стадии полимера; и
14. Изделие по п. 12 или 13, в котором полученный на второй стадии полимер содержит от 1 до 15 мас.% полимеризованных звеньев н-(2-метакрилоилоксиэтилен)этиленмочевины в расчете на сухую массу полученного на второй стадии полимера.
15. Изделие по любому из пп. 12-14, в котором каждый из первого винилового мономера и второго винилового мономера независимо выбран из группы, состоящей из акрилонитрила, бутилакрилата, этилакрилата, метилметакрилата, аллилметакрилата, стирола, дивинилбензола и их комбинаций.
16. Изделие по любому из пп. 12-15, в котором указанные частицы выбраны из группы, состоящей из связующих частиц, микросферических частиц и их комбинаций.
50
17. Изделие по любому из пп. 12-16, в котором полученные многостадийным способом латексные полимерные частицы представляют собой связующие частицы, размер D которых составляет от 0,03 мкм до менее 1 мкм.
50
18. Изделие по любому из пп. 12-16, в котором полученные многостадийным способом латексные полимерные частицы представляют собой микросферические частицы, размер D которых составляет от 1 мкм до 20 мкм.
19. Изделие по любому из пп. 12-18, отличающееся тем, что в указанной композиции содержание формальдегида, определенное по методу Нэша, составляет от 0 до 10,0 ppm, и при этом сохранение прочности при растяжении во влажном состоянии у указанного изделия составляет от 30% до 100%.
20. Изделие по любому из пп. 12-19, отличающееся тем, что указанное изделие имеет показатель липкости от 1 до 2.